FR 3044577 A1 20170609 FR 1561953 A 20151207 1 La présente invention concerne un traitement de modification de matériau ligno-cellulosique, et tout matériau ligno-cellulosique modifié obtenu (qualifié de « composite ») par ce traitement. En particulier, l'invention concerne un procédé de délignification partielle et de remplissage d'une structure de matériau ligno-cellulosique, et la structure obtenue par ce procédé. Le matériau ligno-cellulosique est de préférence du bois. Le bois comprend environ 50 % d'atomes de carbone, 6 % d'atomes d'hydrogène et 40 % d'atomes d'oxygène, ainsi que des traces d'atomes métalliques. Plus précisément, il est composé de 60 à 75 % d'hydrates de carbone sous forme de cellulose et d'hémicellulose, ainsi que de 18 à 35 % de lignine, la cellulose étant constituée en faisceaux comprenant de petites inclusions d'hémicellulose sur les parois de ces faisceaux, la lignine servant de manière anarchique, grâce à sa liaison chimique transversale avec l'hémicellulose, de liaison transversale entre ces faisceaux et donc soutènement à la structure. Bien évidemment, l'architecture interne et l'arrangement microscopique des composants dépend du type de bois (résineux, feuillus...) et de l'essence du bois (sapin, pin blanc, chêne blanc, acajou, tilleul, frêne...). Il est connu que certaines propriétés mécaniques du bois, telles que la résistance à la compression et la résistance à la flexion, peuvent être améliorées par imprégnation du bois avec au moins un monomère et/ou polymère. Un tel bois imprégné avec un monomère et/ou un polymère est couramment désigné comme un composite de bois. Un procédé connu de production de composite de bois comporte l'immersion du bois à traiter dans un fluide telle que de l'eau, dans lequel est (sont) dissout(s) le monomère et/ou le polymère, et la mise sous pression du fluide, de façon à incorporer le monomère et/ou le polymère dans le bois. Cependant, un tel 3044577 2 procédé est long et requiert l'utilisation d'une pression élevée de façon à imprégner le bois en profondeur. Il a donc été recherché une amélioration de ce procédé, par exemple par utilisation de vide partiel. Cependant, aucune solution satisfaisante n'est 5 apparue, puisque toutes les techniques ainsi envisagées sont pénalisées par leur longue durée, principalement à cause de la difficulté d'imprégner les pores du bois en profondeur. Il est également connu d'imprégner le bois avec du méthacrylate de méthyle (MMA) puis de polymériser le monomère ainsi imprégné. La polymérisation 10 peut par exemple être effectuée en utilisant des radiations à haute énergie telle que des rayons laser ou des rayons gamma. Cette méthode est lente, et l'utilisation de radiations à haute énergie s'avère particulièrement coûteuse. D'autre part, il a été proposé dans le document WO 90/02612 d'effectuer une imprégnation de bois par un monomère en milieu acide ou basique (alcalin) 15 grâce à l'utilisation de fluide (à l'état) supercritique. Ce fluide supercritique facilite l'imprégnation du monomère ou du polymère dans le matériau poreux. Un premier mode de réalisation proposé dans WO 90/02612 comprend l'imprégnation du bois avec un milieu alcalin ou acide en présence d'un premier fluide maintenu dans des conditions supercritiques, la digestion du bois 20 imprégné par ce milieu en présence d'un second fluide maintenu sous conditions supercritiques, de façon à extraire du bois des substances extractibles et de la lignine, ce qui conduit à l'obtention de fibres essentiellement discrètes, que l'on sépare du fluide supercritique et des produits extractibles. Le bois ainsi obtenu est récupéré puis converti en papier. 25 Ce premier mode de réalisation est uniquement réservé à des copeaux (« chips ») de bois, puisqu'il apparaît qu'une partie très importante, sinon la totalité, de la lignine est extraite du bois, ce qui conduit à détruire l'architecture interne du bois. Ainsi, dans les exemples de WO 90/02612, ces copeaux sont réduits à l'état de pulpe une fois les substances extractibles et la lignine 30 extraites. La pulpe ainsi obtenue, à l'état de fibres discrètes agglomérées en pâte, permet de réaliser des panneaux de bois (de type agglomérés) de qualité 3044577 3 supérieure en termes de propriétés mécaniques par rapport à l'état de la technique. Un second mode de réalisation proposé dans WO 90/02612 comprend le traitement d'un matériau contenant de la cellulose par un premier fluide à l'état 5 supercritique, de façon à extraire les substances extractibles (mais pas la lignine) du matériau comportant de la cellulose ; la séparation du solvant supercritique contenant les substances extractibles du matériau, de façon à obtenir un matériau comportant moins de substances extractibles ; la mise en contact du matériau contenant la cellulose et moins de substances extractibles 10 avec un second fluide supercritique comprenant un monomère polymérisable, dans des conditions suffisantes pour permettre l'imprégnation du monomère dans le matériau ; la précipitation du monomère à l'intérieur de la cellulose ; et la polymérisation du monomère précipité in situ, de façon à réaliser un matériau contenant la cellulose. Ce matériau présente des propriétés améliorées. 15 Ce second mode de réalisation est réservé à des pièces de bois d'une certaine taille. Ainsi, dans les exemples, des morceaux de bois de charpente (« large blocks or logs ») sont traités soit avec du MMA, soit avec du styrène. Cependant, l'utilisation d'un fluide supercritique est particulièrement compliquée à mettre en oeuvre, surtout au niveau industriel. Par conséquent, les solutions 20 proposées dans ce document ne permettent pas de résoudre les problèmes de l'état de la technique. Plus récemment, le document WO 2010/089604 a décrit l'obtention de pièces de matériau ligno-cellulosique produites par imprégnation du matériau avec une formulation à base d'anhydride acétique à pH acide, puis imprégnation du 25 matériau avec une formulation à base de produit organique aqueux, suivie par une pressurisation de façon à imprégner les deux solutions dans le matériau, puis d'un chauffage de façon à réticuler le matériau organique présent dans le matériau ligno-cellulosique ainsi imprégné. Cela permet de fabriquer une pièce de matériau ligno-cellulosique composite durci. Cependant, le remplissage de la 30 pièce de matériau par le produit organique ne peut être que partiel voire superficiel, ce qui implique que le traitement d'une pièce relativement épaisse ne peut donner des propriétés de résistance mécanique améliorées. 3044577 4 Il a également été décrit la production de feuilles de « papier» transparentes d'épaisseur inférieure à 100 pm (Advanced Materials, 2009, 21, 1595-1598, « Optically transparent nanofiber paper », Nogi et al., 2009), notamment par l'utilisation d'un composé monomère de résine acrylique (tricyclodecane 5 diméthyl diméthacrylate - TCDDMA-). Le procédé de production comprend une délignification totale, qui conduit à l'obtention de fibres discrètes. Ces fibres sont ensuite traitées par la résine, avant d'être compressées puis réticulées. En conséquence, à ce jour, les méthodes connues d'imprégnation du bois, ou 10 de tout autre matériau ligno-cellulosique, pour en faire un matériau plus résistant, sont des méthodes compliquées à mettre en oeuvre, relativement coûteuses, et dont la mise en oeuvre est beaucoup trop lente pour pouvoir envisager de façon réaliste une production industrielle d'un matériau composite de bois. 15 Il reste donc à ce jour le besoin de disposer d'un procédé de traitement d'une structure de matériau ligno-cellulosique, de préférence de bois, de façon à obtenir une structure conservant l'architecture du bois, et constituée d'un matériau à propriétés mécaniques améliorées, en particulier en termes de résistance à la flexion et résistance à la compression, par rapport au matériau 20 lig no-cellulosique avant traitement. Par « traitement du matériau ligno-cellulosique », on entend ici traitement de la matière constituant ce matériau. Un des premiers objets de l'invention est de pallier les inconvénients évoqués précédemment des méthodes de l'état de la technique, et notamment de fournir 25 un procédé de traitement de matériau ligno-cellulosique simple à mettre en oeuvre, qui permette d'obtenir un matériau conservant l'architecture du bois et à propriétés mécaniques, chimiques et/ou optiques améliorées. L'invention a ainsi pour objet, sous un premier aspect, un procédé de traitement 30 d'une structure de matériau ligno-cellulosique, le matériau ligno-cellulosique étant de préférence du bois, ledit procédé comprenant les étapes suivantes : 3044577 5 (1) au moins une étape de trempage de la structure de matériau ligno-cellulosique par un fluide organique pour dissoudre au moins 40% et au plus 85% en % poids de la lignine présente dans le matériau ; (2) au moins une étape de lavage de la structure issue de l'étape (1) par 5 au moins un fluide organique de sorte à évacuer la lignine dissoute issue de l'étape de trempage (1), de façon à produire une structure partiellement délignifiée ; (3) au moins une étape de remplissage de la structure partiellement délignifiée issue de l'étape de lavage (2) par au moins un composé de 10 remplissage, de sorte à produire une structure partiellement délignifiée remplie; et (4) au moins une étape de finition de la structure partiellement délignifiée remplie issue de l'étape de remplissage, (3) de sorte à obtenir une structure de matériau composite formée d'un réseau tridimensionnel de 15 composé de remplissage transformé incorporé dans un réseau de cellulose et de lignine. Le composé de remplissage transformé est le composé obtenu à l'issue de l'étape de finition (4). Cette étape de finition (4) est généralement une étape de fixation du composé de remplissage, de préférence par polymérisation et/ou 20 réticulation du ou des composés de remplissage, typiquement lorsque le composé de remplissage comporte au moins un monomère. Cette polymérisation ou réticulation s'effectue notamment de façon telle que des fibres du matériau ligno-cellulosique de départ sont aussi liées au composé de remplissage transformé. 25 Le procédé de traitement d'une structure de matériau ligno-cellulosique selon l'invention comprend la combinaison nouvelle et innovante d'une délignification partielle de la structure suivie d'un remplissage par un composé qui est stabilisé au sein de la structure ainsi délignifiée. Cette combinaison permet avantageusement l'obtention d'un matériau composite conservant la structure 30 du matériau et aux propriétés, qu'elles soient mécaniques, chimiques et/ou optiques, notablement améliorées par rapport au matériau avant traitement. Sans vouloir être lié par une quelconque théorie, le demandeur pense que cela 3044577 6 est dû au fait le matériau composite comporte des liaisons moléculaires entre les fibres du matériau ligno-cellulosique plus fortes que celles qui existent dans le matériau à l'état naturel, notamment par l'intermédiaire du composé de remplissage transformé. Ainsi, le matériau composite combine 5 avantageusement les propriétés du bois (fibres ligno-cellulosiques) avec celles du composé de remplissage transformé (généralement matrice polymérique), en densifiant la structure du matériau composite au sein de laquelle le composé de remplissage transformé joue le rôle de liant continu par rapport à la lignine qui lie ponctuellement les faisceaux de cellules de manière anarchique, et en 10 ajoutant des points de contact entre les fibres ligno-cellulosiques entre elles grâce au composé de remplissage transformé. En général, le composé de remplissage transformé est une structure polymérique, réticulée ou non, qui peut être liée par endroits, par liaison chimique, auxdites fibres. Le demandeur pense que ces propriétés notamment améliorées peuvent également provenir 15 d'une meilleure organisation (compacité améliorée) et d'une augmentation de la cristallinité de la structure ligno-cellulosique comparée à celle de la structure ligno-cellulosique du bois naturel ou natif (dans laquelle la lignine est amorphe). Ainsi, au final, le matériau composite est formé d'un réseau de matériau ligno-cellulosique beaucoup plus dense, et donc de résistance mécanique 20 beaucoup plus importante, que le réseau du matériau ligno-cellulosique à l'état naturel. On peut ainsi qualifier le matériau composite de « durci ». Cela explique les grandes qualités du matériau composite, et ses propriétés mécaniques, chimiques, et/ou optiques améliorées par rapport au matériau avant traitement. 25 Par « A et/ou B », on entend, selon l'invention, A, ou B, ou A et B. De façon particulièrement préférée, le matériau ligno-cellulosique est du bois. Pratiquement tous les essences ou familles de bois dont le taux de lignine est compris entre 15 et 35%, de préférence entre 18 et 32%, de façon encore plus 30 préférée entre 20 et 30%, en poids, peuvent être traitées par le procédé selon l'invention, que ce soit du bois noble de type chêne ou frêne, ou bien du bois plus classique utilisé dans le domaine des meubles voire dans le domaine du 3044577 7 bâtiment (de la construction). On peut ainsi citer du bois de résineux tel que du sapin, du pin, du douglas, ou du bois de feuillus tel que du tilleul, du peuplier, du robinier faux-acacia, de l'aulne ou du saule. De façon plus générale, le bois de résineux est choisi dans le groupe formé par le pin sylvestre, le pin, l'épicéa, 5 l'if, le mélèze, le sapin, l'arole, le douglas, l'araucaria, le genévrier, le cèdre, le séquoia, le thuya et le cyprès, et le bois de feuillus est choisi dans le groupe formé par l'aulne, le bouleau, le balsa, le hêtre, le frêne, l'eucalyptus, le bois de cotonnier, l'hévéa, le peuplier, le saule, le robinier faux-acacia, le chêne, l'acajou, le tilleul, le châtaignier, l'érable, le marronnier, l'orme, le noisetier, le 10 noyer, l'oranger des Osages et le platane, étant entendu que chaque famille ainsi citée peut comprendre de très nombreuses espèces. Ainsi la famille du pin couvre par exemple plus d'une centaine d'espèces. Le bois peut être du bois fraichement coupé, après stockage éventuel de durée plus ou moins longue (quelques jours à quelques années), ou bien du bois déjà 15 âgé, c'est-à-dire ayant déjà servi, par exemple du bois de construction. Ainsi le procédé selon l'invention permet avantageusement de revaloriser par recyclage du bois de construction. Mais le matériau ligno-cellulosique peut aussi être tout matériau formé d'un réseau tridimensionnel de cellulose et de lignine, tel que par exemple la paille, 20 les textiles naturels (tels que le lin ou le chanvre), toute la biomasse forestière, la pâte à haut rendement, le papier, le carton, et le coton, si tant est que ce matériau est sous forme d'une structure possédant une certaine résistance mécanique et une micro-architecture propre à être valorisée par un composé de remplissage qui remplace partiellement la lignine. 25 Par « structure de matériau ligno-cellulosique », on entend selon l'invention un objet en trois dimensions constitué de matériau ligno-cellulosique, et possédant un certain volume d'au moins 2 cm3 environ. Ainsi, de préférence, la structure de matériau ligno-cellulosique comprend au moins une dimension d'au moins 5 mm et d'au plus 40 cm. Lorsque le matériau ligno-cellulosique est du bois, la 30 structure peut être typiquement une coupe de bois (coupe transversale, coupe longitudinale, coupe radiale) par exemple d'épaisseur 5-7 mm voire 15 mm. 3044577 Plus précisément, la structure de matériau ligno-cellulosique peut être un élément de finition, un élément de second oeuvre ou un élément de premier oeuvre. Par « élément de finition », on entend selon l'invention un objet à trois 5 dimensions dont l'une des dimensions, généralement l'épaisseur, est très inférieure aux deux autres dimensions et typiquement d'au moins environ 0,5 mm, de préférence d'au moins environ 1 mm, de façon encore plus préférée d'au moins environ 2 mm et de façon encore plus préférée d'au moins environ 5 mm. Cet objet est généralement choisi dans le groupe formé par les feuilles 10 de bois, les marqueteries les revêtements, les plaquettes, les plaques et les placages, de préférence les plaquettes et les plaques. Cela correspond sensiblement au terme « veneer » en anglais, de préférence « thick veneer ». Par « élément de second oeuvre », on entend selon l'invention un objet à trois dimensions dont l'une des dimensions, généralement l'épaisseur, est très 15 inférieure aux deux autres dimensions et typiquement d'au moins environ 1 cm, de préférence d'au moins 1,5 cm, de façon encore plus préférée d'au moins environ 2 cm. Cet objet correspond typiquement au second oeuvre dans le bâtiment, c'est-à-dire qu'il est choisi dans le groupe formé par les bardages, les tasseaux, les lambourdes, les plinthes, les parquets, les cloisons, les panneaux, 20 les couvertures de toit et les menuiseries. Cela correspond sensiblement au terme « timber » en anglais. Par « élément de premier oeuvre », on entend selon l'invention un objet à trois dimensions qui est typiquement un élément de construction, et dont la plus petite des trois dimensions est typiquement d'au moins environ 10 cm. Cet objet 25 correspond au premier oeuvre (ou gros oeuvre) dans le bâtiment, c'est-à-dire qu'il est choisi dans le groupe formé par les poteaux, les poutres, les structures en treillis et les charpentes. Cela correspond sensiblement au terme « lumber » en anglais. Par « élément de bâtiment », on entend selon l'invention un élément du 30 domaine technique du bâtiment, c'est-à-dire un élément de construction, soit un élément de finition, un élément de second oeuvre ou un élément de premier oeuvre. 3044577 9 Par « fluide », on entend selon l'invention liquide ou gaz. Par « organique », on entend selon l'invention contenant principalement du carbone, de l'hydrogène avec de l'oxygène, et de l'azote. Par « trempage », on entend selon l'invention que la structure est mise en 5 contact avec le fluide organique par l'intermédiaire de la majeure partie, de préférence la quasi-totalité, de sa surface extérieure. Ainsi un trempage ne signifie pas forcément une immersion ; ce peut être tout simplement une mise en contact avec un fluide organique, partielle ou totale. 10 L'étape de trempage (1) peut être réalisée en une ou plusieurs fois, c'est-à-dire que la mise en contact avec le fluide organique peut être réalisée en une ou plusieurs fois. Elle permet la dissolution partielle et contrôlée d'une partie de la lignine présente dans le matériau, c'est-à-dire une délignification partielle. Cela permet à la fois de conserver suffisamment de lignine (native) au sein du 15 matériau pour conserver la micro-architecture du bois, c'est-à-dire pour que celui-ci présente une structure à trois dimensions partiellement issue du matériau avant traitement, mais cela permet également d'extraire suffisamment de lignine grâce au fluide organique pour libérer de l'espace dans lequel va s'insérer le composé de remplissage et pour éviter que la présence de lignine 20 au sein de la structure limite le remplissage par le composé de remplissage au cours de l'étape de remplissage (3). Une telle limitation pourrait inhiber fortement la propagation des chaînes polymériques par l'action de groupes hydroxyles (OH) qui bloqueraient les radicaux générés par un catalyseur de polymérisation. Cette délignification partielle exclut l'obtention d'une pulpe de 25 fibres de matériau ligno-cellulosique. Bien évidemment, la quantité de lignine extraite du matériau dépend de la nature même de ce matériau, par exemple s'il s'agit d'un bois de résineux ou d'un bois de feuillus. Ainsi, dans le cas où le matériau ligno-cellulosique est du bois de résineux, 30 c'est généralement de 50 à 85 %, de préférence de 50 à 75 %, en % poids, de la lignine présente dans la structure qui est dissoute au cours de l'étape de trempage (1). 3044577 10 En revanche, dans le cas où le matériau ligno-cellulosique est du bois de feuillus, c'est généralement de 40 à 60 %, de préférence de 45 à 55 %, en % poids, de la lignine présente dans la structure qui est dissoute au cours de l'étape de trempage (1). 5 Pour la conduite de l'étape de trempage (1), le type de délignification importe peu du moment que la délignification permet de conserver la quantité souhaitée de lignine dans la structure et ne porte pas significativement atteinte à la micro-architecture du matériau ligno-cellulosique qui reste en place après l'extraction de la lignine dissoute est extraite. Ainsi il peut s'agir d'une 10 délignification par solution basique ou acide, par un liquide ionique, par enzyme ou par bactérie, L'enzyme ou la bactérie qui peut être utilisé(e) est généralement véhiculé(e) par un fluide, qui est plus généralement un liquide (auquel cas le fluide est généralement une solution). Il est cependant préféré selon l'invention une délignification par au moins un liquide ionique ou au moins 15 une enzyme ou au moins une bactérie. L'enzyme peut être une laccase, une peroxydase, une lignase ou une ATPase. Parmi les ATPases, on peut citer la « copper-exporting P-type ATPase A » (copA). Parmi les peroxydases, on peut citer les « dye-decolorizing peroxidases » dont celles de type B (Dyp-B type), de type P (Dyp-P type) et de 20 type 2 (Dyp-2 type). Elle est seule ou en mélange d'enzymes (« cocktail d'enzymes »). Ces enzymes peuvent être sécrétées par un champignon en culture tel que le « white-rot fungi ». Il est à noter que le rôle des enzymes peut être double. En effet, la délignification partielle est « assistée » si l'action enzymatique est celle du fluide 25 organique de lavage. Elle est « complétée » si l'action enzymatique accompagne l'action du fluide organique de lavage, en réduisant les éléments solvatés / dissous issus de la lignine du matériau ligno-cellulosique en éléments de plus faibles poids moléculaires. Ainsi, le fluide organique de l'étape de trempage (1) peut être choisi parmi : 30 - une solution aqueuse comprenant un mélange de chlorure de sodium et d'hydroxyde de sodium, ou un liquide aqueux comprenant de la 3044577 11 monoéthanolamine, ou une solution basique comprenant KOH (pour une délignification alcaline) ; - une solution aqueuse comprenant un mélange d'acide acétique et de peroxyde d'hydrogène, ou une solution acide comprenant HBr, H2SO4 ou 5 H3PO4 (pour une délignification acide) ; - un fluide comprenant au moins une enzyme, éventuellement en présence d'au moins un liquide ionique ou en présence d'au moins un liquide ionique et d'au moins un co-solvant (pour une délignification enzymatique) ; - un liquide ionique pur généralement issu de la matière végétale (pour une 10 délignification par liquide ionique pur) ; - un liquide ionique contenant une ou plusieurs enzyme(s) en solution (pour une délignification par liquide ionique assistée/complétée par action enzymatique); - un liquide ionique en mélange avec au moins un solvant miscible avec le liquide ionique, tel que l'éthanol (pour une délignification de type Organosolv 15 assistée par liquide ionique ; dans ce cas le liquide ionique peut être minoritaire par rapport à l'autre ou aux autres solvant(s) miscible(s) de ce mélange); - un liquide ionique en mélange avec au moins un solvant miscible contenant une ou plusieurs enzyme(s) en solution; - un système bi-phasique, dont l'une des phases est constituée d'un liquide 20 ionique, pur ou mélangé avec au moins un solvant miscible, tel que l'éthanol, et l'autre phase est constituée d'un fluide supercritique, tel que le CO2 (pour une délignification par fluide supercritique assistée par liquide ionique pur ou mélange) ; - un système bi-phasique, dont l'une des phases est constituée d'un liquide 25 ionique, pur ou mélange avec au moins un solvant miscible, et l'autre phase est constituée d'un fluide supercritique, contenant en outre une ou plusieurs enzyme(s) en solution dans la phase contenant le liquide ionique (pour une délignification par fluide supercritique assistée par liquide ionique pur ou mélange et assistée/complétée par action enzymatique) ; 30 - toute solution d'un composé pur ou d'un mélange de composés, contenant au moins une enzyme ; et leurs mélanges. 3044577 12 Dans la liste précédente concernant le fluide organique de l'étape de trempage (1), le premier composé de chaque élément de cette liste est généralement présent majoritairement c'est-à-dire à au moins 50% en poids. Tout autre composé cité et présent de façon minoritaire est différent de ce 5 premier composé. Mais tout autre fluide organique apte à remplir la fonction souhaitée peut aussi être envisagé par l'homme du métier, qu'il soit liquide ou gazeux. Ainsi tout enzyme ou tout mélange d'enzymes, ou bien tout champignon (tel que le « white-rot fungi ») peut faciliter la dégradation de la lignine au sein du matériau 10 et donc conduire à la délignification partielle de ce matériau. Par « fluide supercritique », on entend un fluide à l'état supercritique. Le fluide supercritique peut être choisi parmi le dioxyde de carbone CO2, les alcènes à bas poids moléculaire (c'est-à-dire à nombre d'atomes de carbone d'au moins 1 et strictement inférieur à 5) tel que l'éthylène ou le propylène, les alcanes à bas 15 poids moléculaire moléculaire (c'est-à-dire à nombre d'atomes de carbone d'au moins 1 et strictement inférieur à 5) tel que le méthane, l'éthane ou le propane, les alcools à bas poids moléculaire (c'est-à-dire à nombre d'atomes de carbone d'au moins 1 et strictement inférieur à 5) tel que le méthanol ou l'éthanol, l'oxyde nitreux N20, l'acétone, le trifluorométhane (ou chloroforme) le 20 chlorotrifluorométhane, le trichlorofluorométhane et l'ammoniaque. L'étape de trempage (1) réalisant délignification partielle peut être effectuée à température ambiante, ou bien avec chauffage, à pression atmosphérique, sous vide ou sous pression, ainsi qu'il est connu de l'homme du métier. L'ajout de pression et de chaleur permet généralement d'accélérer le processus 25 d'hydrolyse de la lignine, ce qui est particulièrement avantageux pour une mise en oeuvre industrielle. Par « liquide ionique », on entend selon l'invention toute solution de sel organique dont le point de fusion est inférieur à 100°C, étant généralement liquide à température ambiante, et ayant une faible tension de vapeur, 30 c'est-à-dire à point d'ébullition compris entre 200°C et 400°C. Un liquide ionique préféré selon l'invention, utilisé seul ou en mélange, est de préférence choisi dans les liquides ioniques à cation imidazolium (auquel cas le 3044577 13 contre-ion est de préférence choisi parmi les ions chlorure, bromure, acétate, acésulfamate et leurs mélanges), de façon encore plus préférée choisi parmi les 1-alkyl-3-alkyl imidazolium, où les alkyles sont comme il est connu des substituants issus d'alcanes ayant perdu un atome d'hydrogène, et où les 5 alkyles comprennent, chacun indépendamment l'un de l'autre, de 1 à 6 atomes de carbone par molécule, tels que par exemple le 1-butyl-3-méthyle imidazolium ou le 1-éthyle-3-méthyle imidazolium. Ainsi, le bromure de 1-éthyl-3-méthylimidazolium, le bromure de 1-butyl-3-éthylimidazolium, le bromure de 1-butyl-3-méthylimidazolium, l'acétate 10 de 1-éthyl-3-méthylimidazolium, l'acétate de 1-butyl-3-méthylimidazolium, l'acésulfamate de 1-éthyl-3-méthylimidazolium sont des liquides ioniques préférés selon l'invention. Le liquide ionique peut également être synthétisé à partir d'une molécule issue de l'une des étapes de traitement de la matière ligno-cellulosique, notamment 15 l'étape de délignification. Cela permet avantageusement d'optimiser les sous-produits générés au cours du procédé de traitement selon l'invention. Ainsi, on peut envisager d'utiliser des liquides ioniques synthétisés à partir d'aldéhydes aromatiques issus de la lignine ou de l'hémicellulose, tels la vanilline, la p-anisaldéhyde ou le furfural, modifiés chimiquement, notamment 20 pour y insérer des atomes nucléophiles d'azote. Dans ce cas, le liquide ionique selon l'invention peut également être choisi dans les liquides ioniques à cation cholinium, comme le cholinium lysine. L'avantage d'utiliser un liquide ionique est, outre la facilité d'utilisation d'un tel produit au sein du procédé de traitement selon l'invention, de pouvoir le 25 réutiliser une fois qu'il est extrait en étape de lavage (2) avec la lignine dissoute et purifié (c'est-à-dire débarrassé de la lignine et de tout autre produit y compris le fluide organique de lavage). Par « co-solvant », on entend selon l'invention tout composé liquide ajouté en faible quantité et miscible à un autre liquide, appelé solvant primaire ou 30 principal. Un tel co-solvant vient améliorer la puissance de solvatation du solvant primaire vis-à-vis des espèces que l'on souhaite dissoudre. Généralement, le solvant principal est de l'eau à laquelle on ajoute un 3044577 14 co-solvant qui est un solvant organique miscible, tel que l'acétone, l'éthanol, le propanol ou le DMSO (pour DiMéthyl SulfOxyde). Selon un mode de réalisation particulièrement préféré, le fluide organique de l'étape de trempage (1) est un liquide de délignification qui comprend en outre 5 au moins un agent de polarité choisi dans le groupe formé par l'éthanol, l'éthylène glycol, le méthyl éther, la N-méthyl pyrrolidone, les dioxanes, le diméthylformamide, le diéthylène glycol, le diméthyl éther de diéthylène glycol, la pyridine, la n-butylamine, la pipéridine, la morpholine, la 4-picoline, la 2-picoline, la diéthylamine, l'aniline, l'acétone, et le méthanol, ainsi io qu'éventuellement au moins un tensioactif choisi dans le groupe formé par les tensioactifs ioniques tels que cationiques, anioniques et zwitterioniques et les tensioactifs non-ioniques. La présence d'un tel agent de polarité permet avantageusement une meilleure pénétration du composé de remplissage au sein de la structure de lignine et de 15 cellulose du matériau, au cours de l'étape de remplissage (3) subséquente. Selon un mode de réalisation particulièrement préféré, le fluide organique de l'étape de trempage (1) est un liquide de délignification qui comprend en outre au moins un tensioactif. Le tensioactif est généralement choisi parmi les tensioactifs anioniques tels que 20 ceux à base d'esters de sulfate, de sulfonate, de carboxylate ou de phosphate ; les tensioactifs cationiques tels que les sels d'ammonium quaternaire ; les tensioactifs non-ioniques tels que les tensioactifs à base d'oxyde de polyéthylène et/ou d'oxyde de polypropylène par exemple le la famille des Pluronic® et Tween®, ou à base de chaîne d'acide gras par exemple la famille 25 des Span® et le sucre ; et les tensioactifs zwitterioniques tels que les oxydes d'amine, par exemple l'oxyde de lauramine, les bétaïnes, les alkyl amido bétaïnes, les sulfobétaïnes et les dérivés de l'imidazoline ; et leurs mélanges. Les tensioactifs dérivés de la lignine, tels que ceux obtenus par sulfonation de la lignine, peuvent également être utilisés. 30 Par exemple, l'étape de trempage (1) peut par exemple être effectuée sous vide à l'aide d'une solution organique aqueuse comportant de 5 à 10 % de chlorure 3044577 15 de sodium et de 0,01 à 0,5 % d'hydroxyde de sodium, à température de 50 à 90°C et pendant 2 à 10 heures, par exemple à 70°C pendant 5 heures. L'étape de lavage (2) permet l'extraction de la lignine dissoute présente dans le matériau à la suite de l'étape de trempage (1). Elle peut être réalisée en une ou 5 plusieurs fois, c'est-à-dire en plusieurs étapes, jusqu'à atteindre une extraction satisfaisante, voire totale, par rapport à la quantité de lignine dissoute à l'étape de trempage (1). Par exemple, si l'extraction est réalisée au moyen d'étapes successives de lavage par un fluide organique liquide, i.e. une solution organique, il est procédé à l'extraction jusqu'à l'obtention d'une solution 10 organique de lavage sensiblement exempte de lignine. La lignine qui est dissoute puis extraite de la structure de matériau ligno-cellulosique joue un rôle essentiel dans le cadre du procédé de l'invention. Bien évidemment, d'autres composés peuvent être dissous et extraits, voire simplement extraits, du matériau ligno-cellulosique au cours des étapes de 15 trempage (1) et de lavage (2). De préférence, le fluide organique de l'étape de lavage (2) est un liquide choisi dans le groupe formé par l'éthanol, l'hexane, l'isopropanol, l'heptane et leurs mélanges. Par exemple, l'étape de lavage (2) peut être effectuée sous vide à l'aide 20 d'éthanol à 60°C pendant 4 heures. Mais l'étape de lavage (2) peut aussi être effectuée par plusieurs bains successifs d'éthanol puis d'hexane. Selon le procédé de l'invention, la lignine extraite dans le fluide organique de l'étape de lavage (2) est de préférence utilisée dans un procédé de valorisation 25 de la lignine, généralement sur le plan industriel, pour la fabrication d'un matériau de construction ou d'un matériau utilisé en aéronautique ou d'un matériau d'emballage ou d'un biocarburant ou d'un composé pharmaceutique ou d'un composé chimique. On peut ainsi utiliser la lignine pour la valoriser en fibre de carbone (par combinaison aromatique), béton fibré, emballages, 30 biocarburants (par méthanisation), médicaments, et composants chimiques (acide férulique notamment) et arômes (vanilline), mais également pour des applications à plus haute valeur ajoutée telle que l'extraction de molécules 3044577 16 aromatiques en tant que synthons de base dans des domaines variés de la chimie (polymères, synthèse de précurseurs...). La lignine peut également être utilisée par le biais de différentes pâtes (kraft, pâte à papier, pâte alcaline, pâte au sulfite..) dans le domaine de l'emballage. Cela confère au procédé selon 5 l'invention un caractère de procédé écologique (ou procédé « green »), en évitant au maximum la production de déchets non recyclables. Il est ainsi possible de procéder dans le cadre de l'invention, ainsi qu'il été envisagé dans la littérature, à des utilisations de la lignine ainsi extraite du fluide organique de l'étape de lavage (2) dans les domaines aussi variés que : 10 - le bioraffinage (produits de combustion, gaz synthétique, bioéthanol) ; - les produits de spécialités chimiques biologiques (dérivés aromatiques tels que vanilline, benzène, xylène, DMBQ (2,6-diméthoxy-1,4-benzoquinone), syringaldéhyde, syringol, acide vanillique, acide sinapinique, p-hydroxybenzaldéhyde, 3-éthylphénol, 15 2-méthylphénol, 3-méthoxycatéchol, acide férulique ; gaz tels que dioxyde de carbone, monoxyde de carbone, méthane ou méthanol) ; - les spécialités chimiques (fibre de carbone de basse qualité ou de qualité moyenne pour applications tels que aérospatiale, automobile, motocycles, avions, moulins à vent, freins, canne à pêche ... ; additifs 20 pour asphalte ; additifs pour ciment ; et agents émulsifiants) ; et - les matériaux divers et variés (produits plastiques tels que les résines phénoliques, les résines époxy, les mousses lignine-polyuréthane ; produits caoutchouteux tels que les revêtements élastomères lignine-polyuréthane; produits adhésifs ; produits pour panneaux de bois 25 de type aggloméré ; produits de nutrition animale tels que comprimés ou liants ; produits inflammables tels que allumettes ou liquides pour barbecue). L'étape de remplissage (3) est une étape au cours de laquelle le remplissage 30 par le composé de remplissage de la structure partiellement délignifiée (et donc partiellement évidée) est effectué de la façon plus efficace possible. Elle peut 3044577 17 être réalisée en une ou plusieurs fois. Diverses techniques sont possibles pour ce remplissage, ainsi qu'il est connu de l'homme du métier. En général, ces techniques sont de type en séries (remplacement d'un fluide par un autre fluide par étape au cours d'une série, répétée plusieurs fois, 5 d'imprégnations successives, les concentrations de chaque fluide en composé de remplissage augmentant de façon exponentielle), par imprégnation, par injection (par le vide de type RTM ou RTM Light pour « Resin Transfer Molding »), par infusion (RIFT pour « Resin Infusion under Flexible Tooling »), sous vide ou sous pression, dans un réacteur ou un autoclave ou un four sous 10 vide, ou tout autre appareil que l'homme du métier sait apte à effectuer cette étape. La mise au point des conditions de remplissage est à la portée de l'homme du métier. Dans le cas préféré selon l'invention de l'utilisation d'un autoclave, il peut être 15 recommandé d'alterner des phases sous vide avec des phrases sous pression pour bien imprégner le matériau ligno-cellulosique. Dans un exemple de réalisation, l'étape de remplissage (3) comporte une étape d'imprégnation sous pression de la structure partiellement délignifiée par une solution comprenant le composé de remplissage. Cette pression est 20 généralement de 0,1 à 2,5 MPa. L'étape de remplissage (3) peut aussi être effectuée sous atmosphère sans oxygène, soit sous vide soit en présence de diazote, pendant une durée de 20 à 24 heures par 500 mL de composition liquide de composé de remplissage, à température constante de 50°C après une mise en température 25 à 80°C pendant une à deux heures, la structure étant plongée dans une solution comprenant le composé de remplissage puis l'ensemble étant placé dans une enceinte fermée à ces températures. L'étape de remplissage (3) du procédé de traitement selon l'invention peut être effectuée essentiellement selon deux modes de réalisation. 30 Dans un premier mode de réalisation, le composé de remplissage est un polymère ou un co-polymère. 3044577 18 Dans ce cas, le polymère ou co-polymère est à l'état liquide aux conditions de pression et de température de l'étape de remplissage (3), pour réaliser l'étape de remplissage (3) par trempage de la structure partiellement délignifiée dans le polymère ou co-polymère liquide. De préférence le polymère ou co-polymère 5 est thermoplastique, et la température de l'étape de remplissage (3) est supérieure à sa température de transition vitreuse. Dans ce cas, l'étape de finition (4) consiste en une mise au repos sous température inférieure à la température de transition vitreuse du polymère ou co-polymère. Cela suppose que le polymère ou co-polymère a généralement une température de transition 10 vitreuse supérieure à la température ultérieure d'utilisation, typiquement supérieure à environ 25°C (température ambiante). De préférence, le polymère ou co-polymère est choisi dans le groupe formé par les polyacrylates, les polyamides (tels que les Nylons® de DuPont), les polyesters, les fluoropolymères (tel que le Teflon® de DuPont), le polyéthylène, 15 le polypropylène, le polybutène, le polystyrène, le poly(oxyde de phénylène), le poly(chlorure de vinyle), le poly(chlorure de vinylidène), le polycarbonate, le poly(acide lactique), les polyéthersulfones, les polyétherimides, les polyaryléthercétones ; ainsi que dans le groupe formé par les polymères et co-polymères, non énumérés ci-dessus et obtenus à partir des monomères du 20 second mode de réalisation dont la liste est donnée plus loin. Dans un second mode de réalisation, le composé de remplissage de l'étape de remplissage (3) est un monomère polymérisable présent dans une solution monomérique. Dans ce cas, le composé de remplissage est un monomère polymérisable 25 présent dans une solution monomérique aux conditions de pression et de température de l'étape de remplissage (3), la solution monomérique comprenant en outre au moins un catalyseur. Dans ce cas, la solution monomérique comprend de préférence au moins un monomère choisi parmi : 30 - les monomères issus du pétrole parmi lesquels les méthacrylates, tels que le méthacrylate de butyle, le méthacrylate de méthyle, le méthacrylate d'éthyle, le méthacrylate de glycidyl , le méthacrylate de tri-n-butyl étain ; les acrylates tel 3044577 19 que l'acrylate d'éthyle ; les phtalates tels que les dialkylphtalates où l'alkyle comprend par exemple de 1 à 6 atomes de carbone ; les nitriles tel que l'acrylonitrile ; le styrène et les dérivés styréniques tel que le t-butyl styrène et le chorostyrène ; les composés vinyliques tel que l'acétate de vinyle, le chlorure 5 de vinyle et le proprionate de vinyle ; les composés éthyléniques tel que l'éthylène glycol ou l'oxyde d'éthylène ; le butadiène ; l'isoprène ; et - les monomères biosourcés (i.e. d'origine biologique) parmi lesquels les terpènes ; le glycérol et le dérivés du glycérol obtenus après réaction avec au moins un composé parmi l'épichlorydrine, les isomères du propanediol et l'acide 10 glycolique ; les dérivés des sucres ; les dérivés du furfural (généralement issu de la dépolymérisation acide de l'hémicellulose) ; les dérivés des acides lactique et formique ; les monomères issus de l'huile de ricin (ou « castor ou ») tel que l'acide sébacique ; les acides hydroxyalcanoïques, comme ceux dérivés des acides formique, lactique et sébacique; le bio-éthylène (ou éthylène 15 biologique) ; le bio-éthylène glycol (ou éthyène glycol biologique) ; le bio-propylène (ou propylène biologique) ; le bio-1,4-butanediol (ou 1,4-butanediol biologique); les dérivés de la lignine, tel que l'acide téréphtalique ; et leurs mélanges. Par « dérivé de X », on entend selon l'invention composé synthétisé à partir du 20 composé X par une courte séquence de réactions chimiques gardant essentiellement l'identité (c'est-à-dire la structure chimique principale) du composé X, tel qu'un ajout d'une fonction ou une augmentation de la longueur de chaîne carbonée (i.e. un ajout de chaîne carbonée) ou une oxydation ou une réduction ou une substitution nucléophile ou une ouverture de cycle. 25 L'avantage d'utiliser des monomères biosourcés est qu'il est possible de les récupérer ultérieurement par recyclage du matériau composite. Cela permet donc d'obtenir un matériau composite partiellement ou totalement recyclable, ce qui confère au procédé selon l'invention un caractère de procédé écologique (ou procédé « green »). 30 Selon un mode de réalisation, le monomère est tel qu'une fois polymérisé, il possède sensiblement la même densité optique celle de la cellulose. L'indice de 3044577 20 réfraction du polymère ainsi obtenu est typiquement compris dans une fourchette de 1,40 à 1,60, typiquement d'environ 1,47. Selon un mode de réalisation, la solution monomérique de l'étape de remplissage (3) comprend en outre au moins un agent de polarité choisi dans le 5 groupe formé par l'éthanol, l'éthylène glycol, le méthyl éther, la N-méthyl pyrrolidone, les dioxanes, le diméthylformamide, le diéthylène glycol, le diméthyl éther de diéthylène glycol, la pyridine, la n-butylamine, la pipéridine, la morpholine, la 4-picoline, la 2-picoline, la diéthylamine, l'aniline, l'acétone, et le méthanol. 10 La présence d'un tel agent de polarité permet avantageusement une meilleure pénétration du composé de remplissage au sein de la structure de lignine et de cellulose du matériau, plus précisément au sein des microfibrilles de façon à ce que le composé de remplissage se greffe sur la cellulose. Selon un autre mode de réalisation, indépendant ou non du mode de réalisation 15 précédent, la solution monomérique de l'étape de remplissage (3) comprend en outre au moins une charge choisie dans le groupe formé par les argiles, les diamants, les billes de verre, le gypsum, le calcaire, le mica, la perlite, le quartz, le sable, le talc et leurs mélanges. Selon un mode de réalisation, le composé de remplissage est constitué de deux 20 monomères qui conduisent à la fabrication d'un polymère thermodurcissable dans l'étape de finition (4), qui consiste en une polymérisation et une réticulation. Un exemple de second mode de réalisation est que l'étape de remplissage (3) comporte une étape de diffusion comprenant une première sous-étape 25 d'immersion de la structure partiellement délignifiée dans un mélange de 50% de la solution monomérique et 50% d'éthanol, puis une deuxième sous-étape d'immersion de la structure issue de la première sous-étape dans un mélange de 75% de la solution monomérique et 25% d'éthanol, puis une troisième sous-étape d'immersion de la structure issue de la deuxième sous-étape dans 30 un mélange de 100% de la solution monomérique, puis une quatrième sous-étape d'immersion de la structure issue de la troisième sous-étape dans un mélange de 100% de la solution monomérique et de catalyseur, chaque 3044577 21 sous-étape d'immersion étant effectuée à température ambiante pendant 24 heures. De préférence, le catalyseur est choisi de façon à catalyser une réaction de polymérisation radicalaire, et ce choix dépend, outre du monomère, du mode de 5 polymérisation et de son contrôle. Le catalyseur est de préférence choisi dans le groupe formé par les composés de type azo de formule R-N=N-R' où R et R' sont des groupes alkyles comprenant éventuellement au moins une fonction supplémentaire, tel que l'azoisobutyronitrile, les peroxydes, les composés alkyl (comprenant généralement de 1 à 6 atomes de carbone par 10 molécule) halogénés (c'est-à-dire comprenant un atome d'halogène soit du chlore, du brome, de l'iode ou du fluor), les nitroxydes, les composés thio-carbonyl-thio. Mais tout autre composé connu de l'homme du métier en tant que catalyseur est également envisageable. Selon un mode de réalisation, l'étape de remplissage (3) peut 15 avantageusement être effectuée en présence d'un gaz neutre tel que le diazote ou l'argon ou bien d'un composé supercritique (i.e. à l'état supercritique). Le gaz neutre permet avantageusement d'éviter l'évaporation du composé de remplissage au cours des étapes de remplissage (3) et de finition (4), ainsi que d'éviter le contact dudit composé avec l'air ambiant, et en particulier l'oxygène 20 de l'air. L'état supercritique est un état dans lequel l'angle de contact du composé avec un substrat est égal à zéro ce qui implique que le composé mouille complétement son substrat : de ce fait, le composé supercritique permet d'aider le matériau ligno-cellulosique à être rempli par le composé de remplissage. 25 L'étape de finition (4) est une étape au cours de laquelle le composé de remplissage de la structure partiellement délignifiée remplie issue de l'étape de remplissage (3) est fixé dans la structure, ce qui permet d'obtenir une structure de matériau composite formée d'un réseau tridimensionnel de composé de 30 remplissage transformé incorporé dans un réseau de cellulose et de lignine. Elle peut être effectuée en une ou plusieurs fois. 3044577 22 Elle s'effectue de différentes façons, en particulier en fonction du mode de réalisation de l'étape de remplissage (3). Ainsi, lorsque l'étape de remplissage (3) est effectuée selon le premier mode de réalisation, c'est-à-dire que le composé de remplissage est un polymère ou un 5 co-polymère de préférence thermoplastique, l'étape de finition (4) consiste à figer (ou fixer), autant que faire se peut, le polymère ou copolymère au sein de la structure pour son utilisation ultérieure. En d'autres termes, l'étape de finition (4) consiste à mettre ledit polymère ou co-polymère dans un état physique tel qu'il ne peut pratiquement pas quitter la structure dans les 10 conditions de température et de pression considérées. Ces conditions de température et de pression dépendent essentiellement de l'utilisation ultérieure qui sera faite de la structure de matériau composite, à savoir typiquement si elle est destinée à être placée en extérieur (auquel cas le climat de l'endroit de l'utilisation doit être pris en considération) ou en intérieur. En général, cela se 15 traduit par une mise sous température inférieure à la température transition vitreuse du polymère ou co-polymère. Ainsi, lorsque l'étape de remplissage (3) est effectuée selon le second mode de réalisation, c'est-à-dire que le composé de remplissage est un monomère polymérisable présent dans une solution monomérique, l'étape de finition (4) 20 consiste à polymériser le monomère en présence du catalyseur. Cela s'effectue généralement par toute technique de polymérisation envisageable, telle que la voie thermique, la voie UV, ou la voie plasma. Le choix de la technique dépend essentiellement de la nature du catalyseur de polymérisation, ainsi qu'il est connu de l'homme du métier. 25 Par exemple, la solution monomérique comprend du méthacrylate de butyle et du styrène en proportion d'une part de méthacrylate de butyle pour 3 parts de styrène, et le catalyseur présent à l'étape de finition (4) est de l'azoisobutyronitrile à raison de 0,05 part. Dans ce cas, l'étape de finition (4) peut être effectuée par chauffage à température de 15°C à 80°C, par exemple 30 de 40°C, sous vide ou sous atmosphère dénuée d'oxygène, par exemple sous atmosphère dénuée d'oxygène, pendant 20 à 50 heures, par exemple pendant environ 24 heures. 3044577 23 Lorsque le polymère ou co-polymère obtenu est thermodurcissable, l'étape de remplissage (3) s'est effectuée à l'état liquide et à température supérieure à la plage de températures à laquelle la réticulation se met en place et ledit polymère ou co-polymère commence à durcir. Alors, l'étape de finition (4) 5 consiste en une polymérisation puis réticulation des monomères sources du polymère thermodurcissable, à température inférieure à ladite plage de températures du polymère ou co-polymère. Selon l'invention, le procédé de traitement peut comprendre en outre une étape de mise sous pression (5) de la structure issue de l'étape de finition (4). L'étape 10 de mise sous pression (5) est typiquement effectuée à température de 80 à 250°C pendant 5 à 30 minutes sous pression de 0,1 à 2,0 MPa. Cette étape de mise sous pression (5) peut être suivie d'une étape de finition de surface (ou traitement de surface) (6) de la structure issue de l'étape de mise sous pression (5). L'étape de finition de surface (6) peut typiquement être 15 réalisée par voie chimique, par exemple au moyen d'acétate d'éthyle, ou par voir thermique et accompagnée d'une mise sous presse, auquel cas les étapes de mise sous pression (5) et de finition de surface (6) sont réalisées simultanément. Cela permet avantageusement d'aplanir les irrégularités de surface de la structure. 20 L'invention a également pour objet, dans un second aspect, une structure de matériau composite comprenant de la lignine, de l'hémicellulose, de la cellulose et au moins un composé de remplissage, ladite structure étant susceptible d'être obtenue, de préférence obtenue, par la mise en oeuvre du procédé de 25 traitement selon l'invention, dans laquelle le matériau composite forme un réseau tridimensionnel de composé de remplissage transformé incorporé dans une structure de cellulose et de lignine. La structure de matériau composite selon l'invention est de façon générale avantageusement une structure de bonne résistance au feu, accrue par rapport 30 au matériau ligno-cellulosique avant traitement, imputrescible, de durabilité améliorée par rapport au matériau ligno-cellulosique avant traitement, et qui présente des caractéristiques mécaniques de résistance à la compression et à 3044577 24 la flexion améliorées par rapport au matériau ligno-cellulosique avant traitement. Bien évidemment, ces propriétés dépendent entre autres de la nature du composé de remplissage. Selon un mode de relation préféré, la structure de matériau composite présente 5 en majeure partie, voire en quasi-totalité, un indice de réfraction sensiblement homogène. De préférence, la structure de matériau composite est sensiblement translucide. Cette propriété optique est avantageusement obtenue par homogénéisation de l'indice optique de la solution monomérique avec celui de la cellulose (en 10 particulier l'alpha cellulose). Cela procure avantageusement à la structure une qualité optique supplémentaire, car la lumière est transmise à travers cette structure de matériau composite de façon sensiblement homogène si cet indice de réfraction est sensiblement celui de la cellulose. Typiquement, la structure de matériau composite comprend au moins une 15 dimension d'au moins 2 mm et d'au plus 40 cm. Cela ne correspond généralement pas strictement aux dimensions de la structure avant traitement selon le procédé de l'invention. En effet, il est possible qu'une diminution d'au moins une des dimensions de la structure se produise au cours du procédé de traitement, en particulier lorsque celui-ci comporte une étape de mise sous 20 pression (5) de la structure. La structure de matériau composite obtenue selon le procédé de l'invention est de préférence un élément de finition, un élément de second oeuvre ou un élément de premier oeuvre. L'invention concerne enfin, sous un troisième aspect, une pièce comprenant au 25 moins une structure de matériau composite selon l'invention, ladite pièce étant un meuble ou une partie de meuble, un élément de bâtiment, une pièce automobile ou une pièce aéronautique. La pièce peut être utilisée dans une grande variété d'utilisations en extérieur, auquel cas la pièce est généralement choisie parmi les soffites, les cadres de 30 fenêtres, les portes et cadres de portes, les vérandas, les planches de rive, les abris de jardin, les terrasses et les bâtiments à pans de bois et similaires. Alternativement, la pièce peut être utilisée dans une grande variété d'utilisations 3044577 25 en intérieur, auquel cas la pièce est généralement choisie parmi les meubles, les produits de menuiserie et les contenants alimentaires tels que les bols de nourriture. 5 L'invention sera mieux comprise à la vue des dessins annexés sur lesquels : - la Figure 1 représente schématiquement le principe du procédé de traitement selon l'invention ; - la Figure 2 représente schématiquement un exemple de mise en oeuvre partielle d'une étape de traitement du procédé selon l'invention, ladite étape 10 comportant l'immersion de la structure de matériau ligno-cellulosique dans un liquide ; - la Figure 3 représente schématiquement un exemple de mise en oeuvre de l'étape de mise sous pression du procédé selon l'invention ; - la Figure 4 représente schématiquement un exemple de mise en oeuvre 15 complète de l'étape de remplissage (3) et de l'étape de finition (4) du procédé selon l'invention, dans le cas où ces étapes comportent l'immersion de la structure de matériau ligno-cellulosique dans un liquide selon la Figure 2 ; - la Figure 5 représente schématiquement une vue par microscope électronique à balayage (MEB ou SEM en anglais) d'une coupe longitudinale de 20 bois à l'état naturel ; - la Figure 6 représente schématiquement une vue macroscopique en trois dimensions d'une structure de bois à l'état naturel (ou natif), avant traitement selon l'invention ; - la Figure 7 représente schématiquement une vue microscopique en trois 25 dimensions de la structure de bois à l'état naturel (ou natif), avant traitement selon l'invention, de la Figure 6 ; - la Figure 8 représente schématiquement une vue à une échelle intermédiaire de la structure de bois, après les étapes de trempage (1) et de lavage (2) selon l'invention, des Figures 9 et 1 0 ; 30 - la Figure 9 représente schématiquement une vue macroscopique en trois dimensions de la structure de bois des Figures 6 et 7 après les étapes de trempage (1) et de lavage (2) selon l'invention ; 3044577 26 - la Figure 10 représente schématiquement une vue microscopique en trois dimensions de la structure de bois de la Figure 9 ; - la Figure 11 représente schématiquement une vue macroscopique en trois dimensions de la structure de bois des Figures 9 et 10 après l'étape de 5 remplissage par un composé de remplissage (3) ; - la Figure 12 représente schématiquement une vue microscopique en trois dimensions de la structure de bois de la Figure 11 ; - la Figure 13 représente schématiquement une vue macroscopique en trois dimensions de la structure de bois des Figures 11 et 12 après l'étape de lo finition (4), c'est-à-dire de la structure de bois composite obtenue par le procédé de traitement selon l'invention ; - la Figure 14 représente schématiquement une vue microscopique en trois dimensions de la coupe de bois composite de la Figure 13 ; - la Figure 15 reprend trois photographies par microscope électronique à 15 balayage (MEB) à une échelle semi-microscopique d'une partie de structure de sapin à différentes étapes du procédé de traitement selon l'invention, à savoir de gauche à droite respectivement avant traitement de délignification, après délignification et avant imprégnation par un composé monomère, et après polymérisation du composé monomère ainsi imprégné ; 20 - la Figure 16 reprend deux photographies par microscope électronique à balayage (MEB) après agrandissement partiel de la partie de structure de sapin de la Figure 15, c'est-à-dire à une échelle microscopique, à savoir de gauche à droite respectivement avant traitement et après polymérisation du composé monomère imprégné ; 25 - la Figure 17 représente le schéma de principe de mesure de la flexion d'une structure de bois traitée par un procédé selon l'invention; - la Figure 18 illustre le résultat de mesure de la flexion d'une structure de sapin, avant et après traitement ; - la Figure 19 représente le schéma de principe de mesure de la compression 30 axiale d'une structure de bois traitée par un procédé selon l'invention ; - la Figure 20 illustre le résultat de mesure de la compression axiale d'une structure de sapin, avant et après traitement ; 3044577 27 - la Figure 21 représente le schéma de principe de mesure de la traction axiale d'une structure de bois traitée par un procédé selon l'invention ; - la Figure 22 illustre le résultat de mesure de la traction axiale d'une structure de sapin, avant et après traitement ; et 5 - la Figure 23 reprend dix photographies par microscope Zeiss LSM710 Upright après traitement de six essences de bois différentes. La Figure 1 représente schématiquement le procédé de traitement selon l'invention, par succession d'étapes, chacune étant représentée par une boîte. 10 Chacune des boîtes correspond à l'étape portant le même numéro de référence du procédé selon l'invention, étant entendu que les références (5) et (6) sont des étapes optionnelles ainsi que le montrent les flèches en pointillés reliant les boîtes 4, 5 et 6. On distingue ainsi, dans l'ordre, une première étape (1) qui est une étape de 15 trempage de la structure de matériau ligno-cellulosique. L'étape (1) réalise une extraction partielle de la lignine de cette structure. Elle est suivie d'une deuxième étape (2) qui est une étape de lavage de la structure issue de l'étape (1), pour évacuer la lignine dissoute issue de l'étape (1). Cette étape de lavage (2) est suivie d'une troisième étape (3) de remplissage de la structure 20 partiellement délignifiée issue de l'étape de lavage (2), par au moins un composé de remplissage. La dernière et quatrième étape (4) est une étape de fixation du composé de remplissage dans la structure issue de l'étape de remplissage (3). Cela permet d'obtenir une structure de matériau composite formée d'un réseau tridimensionnel de composé de remplissage transformé 25 incorporé dans un réseau de cellulose et de lignine. Cette quatrième étape peut être suivie d'une cinquième étape (5) de mise sous pression de la structure issue de l'étape de finition (4), éventuellement elle-même suivie d'une sixième étape de finition de surface (6) de la structure (10) issue de l'étape (5). La Figure 2 représente schématiquement un exemple de mise en oeuvre 30 partielle d'une étape de traitement du procédé selon l'invention, ladite étape comportant l'immersion d'une structure de matériau ligno-cellulosique (10) dans un liquide. La structure de matériau ligno-cellulosique illustrée est une structure 3044577 28 de bois, par exemple de sapin. Elle est immergée dans une solution de traitement (11), qui peut être une solution organique de l'étape de trempage (1), une solution organique de l'étape de lavage (2) ou une solution comportant au moins un composé de remplissage de l'étape de remplissage (3). L'ensemble 5 repose sur un support (15), par exemple en téflon, qui est lui-même fixé dans un bac (12), par exemple en inox. La Figure 3 représente schématiquement un exemple de mise en oeuvre de l'étape optionnelle de mise sous pression (5) du procédé selon l'invention. Dans ce cas, la structure de matériau composite (10') est compressée au sein d'un 10 appareil de compression (13, 14) composée de deux mâchoires symétriques (13) et (14) pouvant se rapprocher l'une de l'autre en prenant la structure (10') intercalaire en étau. Sur chacune des pièces (13) et (14) est exercée une force axiale en regard de la force exercée sur l'autre pièce (les deux forces étant représentées par des flèches), les rapprochant ainsi l'une de 15 l'autre. La Figure 4 représente schématiquement un exemple de mise en oeuvre complète de l'étape de remplissage (3) et de l'étape de finition (4) du procédé selon l'invention, dans le cas où ces étapes comportent l'immersion de la structure de matériau ligno-cellulosique dans un liquide selon la Figure 2. 20 Sur cette Figure, l'ensemble présenté sur la Figure 2 est disposé au sein d'une enceinte (25). Plus précisément, le bac (12) est fixé dans l'enceinte (25) au moyen d'un support métallique (16). L'enceinte (25) est telle qu'elle permet de contrôler les conditions de pression et de température qui sont présentes en son sein. Ces conditions dépendent principalement de la nature du composé de 25 remplissage. L'enceinte (25) peut être un four à vide ou un autoclave. Une conduite (22), qui se divise en une conduite (22a) et une conduite (22b), permet, au moyen des valves respectives (17) et (18), respectivement de faire le vide ou d'introduire du diazote N2 au sein de l'enceinte (25). Une conduite (23), qui se divise en une conduite (23a), une conduite (23b), une 30 conduite (23c) et une conduite (23d), permettent, au moyen des valves respectives (19), (20), (21) et (26), d'évacuer ou d'introduire dans l'enceinte une solution respective (24a), (24b), (24c) ou (24d). Une solution pure (24a), (24b), 3044577 29 (24c) ou (24d), ou bien un mélange éventuel d'au moins deux de ces solutions (24a), (24b), (24c) et (24d), constitue ainsi la solution de traitement (11) (qui peut varier selon l'étape ou la sous-étape du procédé considérée), dans laquelle baigne la structure de bois (10). Cela permet, pour la réalisation de 5 l'étape de remplissage (3), de conduire un traitement de la structure de bois (10) par séries, chaque série comportant des immersions successives par exemple dans l'ordre d'utilisation des solutions. L'étape de traitement (3) comporte usuellement plusieurs séries, typiquement de 2 à 6 séries, par exemple 4 séries. 10 Bien évidemment, il est possible de prévoir en variante du dispositif présenté sur la Figure 4 un autre dispositif comportant autant de solutions organiques de traitement que nécessaire, chaque solution de traitement étant associée à d'une conduite sur laquelle est présente une valve, reliée à la conduite (23) en relation directe avec l'enceinte (25). 15 La Figure 5 représente schématiquement une vue par microscope électronique à balayage (MEB) d'une coupe longitudinale d'une structure de bois, par exemple de noyer, à l'état naturel. On y voit la micro-architecture du bois. A cette échelle, on distingue les cavités (ou « lumen ») (28) de cellulose délimitées par les parois (27) formées de fibres de cellulose, ainsi que les 20 perforations transversales formant pores ou canaux (29) entre les cavités cellulaires. Ces cavités cellulaires ont une dimension transversale de 30 à 60 pm pour les bois de résineux et de 70 à 350 pm pour les bois de feuillus. Les perforations transversales (29) représentent des ponctuations aréolées pour le bois de résineux ou des orifices sensiblement circulaires pour le bois de 25 feuillus, dont la dimension transversale varie d'environ 6 à environ 30 pm, et sont en moyenne d'environ 15 pm. La Figure 5 correspond sensiblement à une coupe dans le sens longitudinal de la structure représentée schématiquement à la Figure 6. Les Figures 6 et 7 représentent schématiquement deux vues en trois 30 dimensions, respectivement macroscopique et microscopique, d'une structure de bois à l'état naturel (ou natif), c'est-à-dire avant traitement selon l'invention. On y retrouve les cavités (28) de bois de taille moyenne dans le sens 3044577 30 transversal d'environ 75 pm, avec des disparités selon la nature du bois, à avoir d'environ 30 à environ 60 pm pour les bois de résineux, et d'environ 70 à environ 350 pm pour les bois de feuillus. Ces cavités (28) sont délimitées par des parois cellulaires d'épaisseur moyenne d'environ 2 à environ 10 pm pour 5 les bois de résineux et pour les bois de feuillus. Comme on le voit sur la Figure 7, la micro-architecture du bois d'où découle sa résistance mécanique à l'état naturel provient de l'ensemble des parois des cavités cellulaires (28) qui sont constitués en tubes ou microfibrilles (45), formées elles-mêmes en faisceaux ou macrofibrilles (47). Les 10 macrofibrilles (47) sont liées par liaison chimique à des structures de soutènement transversales d'hémicellulose (46), liées par liaisons chimiques transversales à des structures de soutènement longitudinales de lignine (44), cet ensemble (46, 44) servant de soutènement aux macrofibrilles (47) de cellulose. 15 Les Figures 8, 9 et 10 représentent schématiquement trois vues en trois dimensions, respectivement aux échelles intermédiaire entre macroscopique et microscopique, macroscopique et microscopique, d'une structure de bois après les étapes de trempage (1) et de lavage (2) selon l'invention. On distingue la paroi cellulaire (49), qui s'est amincie par rapport à celle 20 représentée sur les Figures 6 et 7. L'épaisseur de la paroi cellulaire (49) est d'environ 2 à environ 10 pm, en moyenne environ 6 pm. Les microfibrilles (45), l'hémicellulose (46) et les macrofibrilles (47) sont sensiblement inchangées par rapport aux Figures 6 et 7. La lignine (44') est encore présente mais « allégée », c'et-à-dire en moindre quantité par rapport à la lignine (44) 25 représentée aux Figures 6 et 7. La Figure 8 détaille la paroi cellulaire 49, sur une jonction de parois (voir Figure (9)). La paroi cellulaire (49) de cellulose comprend une lamelle moyenne (61) d'épaisseur d'environ 0,2 à environ 1 pm, ainsi que deux parois, la paroi primaire (55) d'épaisseur d'environ 0,1 pm, et la paroi secondaire (60), 30 elle-même constituée de trois sous-couches respectivement (52), (53) et (54) dans le sens de la cavité (28) vers l'extérieur, la première sous-couche (52) étant d'épaisseur d'environ 0,1 à environ 0,2 pm, la deuxième sous-couche (53) 3044577 31 étant d'épaisseur d'environ 1 à environ 5 pm et la troisième sous-couche (54) étant d'épaisseur d'environ 0,1 à environ 0,2 pm. On distingue également la perforation transversale (29), qui est constituée d'un orifice proprement dit (50), de dimension moyenne d'environ 0,02 à 4 pm, entouré d'une perforation (51), s de dimension moyenne d'environ 6 à 30 pm. Lors de la délignification partielle effectuée par l'étape de trempage (1) associée à l'étape de lavage (2), la paroi primaire (65) et la troisième sous-couche (54) de la paroi secondaire (60) attenante ont été les plus délignifiées, étant elles-mêmes les couches ou sous-couches les plus chargées 10 en lignine, la troisième sous-couche (52) elle-même très peu chargée en lignine, n'ayant pratiquement pas été délignifiée. Cela explique les différences de variations dimensionnelles au sein de la structure du matériau ligno-cellulosique qui se produisent lors de la délignification partielle selon l'invention. 15 A noter que la Figure 8 pourrait aussi bien illustrer, en adaptant les dimensions indiquées ci-dessus, le matériau avant traitement au cours des étapes de traitement que sont les étapes de trempage (1) et de lavage (2) du procédé selon l'invention. En effet, au cours de ces étapes, la seule modification constatée provient de l'épaisseur de certaines des couches et sous-couches 20 ainsi qu'expliqué ci-dessus, qui se réduit au fur et à mesure du traitement. Les Figures 11 et 12 représentent schématiquement deux vues en trois dimensions, respectivement macroscopique et microscopique, de la structure de bois des Figures 9 et 10 après l'étape de remplissage par un composé de remplissage (3). On y retrouve les microfibrilles (45), la structure allégée de 25 lignine (44'), la structure d'hémicellulose (46), les macrofibrilles (47), et les parois (49) des cavités (57). Ces cavités (57) sont à présent remplies de composé de remplissage, formant un réseau tridimensionnel de remplissage (58). En pratique cela revient à un remplissage des macrofibrilles et de leurs interstices par ce composé de remplissage, et éventuellement, le 30 remplissage des microfibrilles par le composé de remplissage selon le degré de pénétration du composé de remplissage dans le matériau. 3044577 32 Les Figures 13 et 14 représentent schématiquement deux vues en trois dimensions, respectivement macroscopique et microscopique, de la structure de bois des Figures 11 et 12 après l'étape de finition (4) (consistant généralement en une polymérisation). Elles illustrent donc schématiquement la 5 structure de bois composite obtenue par le procédé de traitement selon l'invention. On y retrouve les microfibrilles (45), la structure allégée de lignine (44'), la structure d'hémicellulose (46), les macrofibrilles (47), et les parois (49) du réseau tridimensionnel de remplissage (59). Les Figures 15 à 23 sont explicitées dans les exemples ci-après. 10 L'invention sera mieux comprise à la vue des exemples de réalisation qui suivent, en référence aux dessins annexés. EXEMPLES 15 Les exemples qui suivent illustrent l'invention sans pour autant en limiter la portée. Exemple I Procédé de traitement selon l'invention d'une structure de sapin 20 Un échantillon parallélépipédique de bois de sapin de dimensions 0,5 cm x 4 cm x 8,5 cm (IxLxh) a été soumis au procédé de traitement selon l'invention, ce qui a permis d'obtenir, dans le cadre d'expériences de laboratoire, un spécimen composite de dimensions 0,45 cm x 3,6 cm x 8,2 cm 25 (IxLxh). L'enceinte utilisée était un four à vide (25). Ainsi, l'échantillon a été traité au cours d'une première étape de trempage (1) au moyen de trois sous-étapes successives identiques, chacune consistant en une immersion de l'échantillon dans une solution de 6 % de chlorure de sodium 30 et 0,05 % d'hydroxyde de sodium, sous vide, à température constante de 70°C pendant 5 heures. 3044577 33 L'étape de lavage (2) de l'échantillon a ensuite été mise en oeuvre, par immersion de l'échantillon issu de l'étape de trempage (1) précédente, au moyen de 4 premières sous-étapes successives identiques, chacune consistant en une immersion de l'échantillon issu de l'étape ou de la sous-étape 5 précédente dans une solution d'éthanol à 99 %, sous vide, à température constante de 60°C pendant 4 heures, suivies de 3 deuxièmes sous-étapes successives identiques, chacune consistant en une immersion de l'échantillon issu de la sous-étape précédente dans une solution d'hexane à 99 %, sous vide, à température constante de 50°C pendant 3 heures. 10 L'échantillon issu de l'étape de lavage (2) a ensuite été laissé au repos, de façon à ce que l'hexane encore présent dans l'échantillon de bois s'évapore, pendant une période de 2 heures. Les étapes de remplissage (3) et de finition (4) de l'échantillon ainsi obtenu ont été réalisées au moyen du dispositif représenté sur la Figure 4. 15 L'étape de remplissage (3) a été conduite selon le second mode de réalisation, par imprégnation sous vide. Ainsi, il a été réalisé une solution monomérique « primaire » composée d'une part de méthacrylate de butyle et de trois parts de styrène, après la purification de ces composés à l'aide d'une poudre à filtrer faite de diatomite. La solution monomérique primaire a été mélangée pour une 20 première série, à raison de 50 % en volume pour 50 % d'éthanol. La solution monomérique primaire a été mélangée, à raison de 75 % pour 25 % d'éthanol, pour une deuxième série. La solution monomérique primaire (à 100 %) a constitué la solution de la troisième série. La solution monomérique primaire (à 95 %), ajoutée à 0,05 part de catalyseur (asoisobutyronitrile), a constitué la 25 solution de la quatrième série. L'étape de remplissage (3) comprenait ainsi quatre séries, chaque série comprenant quatre sous-étapes successives, successivement par les solutions suivantes, réalisées à partir des solutions de solution de quatrième série (solution monomérique + catalyseur) (24a), d'éthanol (24b), d'hexane (24c) et 30 de solution monomérique (24d), sans manipulation de la structure (10) et sans contact avec l'air. Le traitement de cette étape (3) a été effectué sous vide et à température ambiante, pendant une durée de 24 heures par série. 3044577 34 A la fin de l'étape de remplissage (3), la solution (11) a été vidangée en relâchant le vide (17) et en soufflant du diazote (18) pour saturer le volume de l'enceinte (25), ce qui a avantageusement empêché l'évaporation des monomères présents dans la structure (10). 5 L'étape de finition (4) qui a suivi était une étape de polymérisation des monomères méthacrylate de butyle et styrène remplissant l'échantillon à l'issue de l'étape de remplissage (3). Cette polymérisation, conduisant à la formation de co-polymère méthacrylate de butyle-styrène, a été conduite sous vide, pendant une durée de 20 à 24 heures pour 500 mL de solution 10 monomérique (11) à une température de 80°C pendant les deux premières heures puis de 50° C pour la suite de l'étape. Cette étape de finition (4) a été suivie d'une étape de mise sous pression (5) qui a été effectuée dans le dispositif de la Figure 3. L'échantillon issu de l'étape de finition (4) a été enveloppé entre deux feuilles de latex de 0,7 mm d'épaisseur 15 chacune, les 2 feuilles recouvrant complètement l'échantillon et se recouvrant donc sur les 4 bords. Elles créaient ainsi une poche épousant la forme de l'échantillon. Cette poche a ensuite été mise sous vide à l'aide d'une valve, l'ensemble contenant-contenu formant ainsi la structure (10'). Le tout a été placé dans un four à température de 40° C pendant une durée de 24 heures. 20 L'étape de mise sous pression (5) a été suivie d'une étape de démoulage de la structure de composite de bois ainsi obtenu de la poche, puis d'une finition de surface au cours d'une étape de finition de surface (6) à l'aide d'un léger jet d'acétate d'éthyle. L'échantillon de sapin composite ainsi obtenu était translucide. 25 Il est également possible de prévoir une variante où l'enceinte (25) est un autoclave (25), auquel cas une seule série peut être suffisante pour réaliser l'étape de remplissage (3), l'étape de finition (4) est effectuée par immersion dans un bain et les étapes de mise sous pression (5) et de finition de surface (6) n'étant alors pas nécessaires. 30 L'exemple 1 a été réalisé plusieurs fois, de façon à obtenir plusieurs échantillons de sapin composite qui ont été évalués dans des tests mécaniques 3044577 destructifs et dans des tests optiques non destructifs, ainsi qu'il est explicité dans l'exemple 2 ci-après. Exemple 2: Évaluation de la structure de sapin composite issue du 5 procédé de traitement selon l'invention et obtenue à l'exemple 1 On a évalué l'échantillon de sapin formant structure de sapin composite obtenu dans l'exemple 1 à la fois pour ses propriétés de résistance mécanique mais également pour ses propriétés optiques. 10 Tests mécaniques illustrés par les Figures 17 à 22 Mesure de flexion illustrée par les Figures 17 et 18 Cette mesure a été effectuée sur des échantillons de sapin de dimensions 15 0,7 cm x 2,5 cm x 10 cm (IxLxh), selon une méthode mise au point par le demandeur comportant trois poulies (39) identiques, de 3 cm de diamètre, exerçant une flexion sur la structure. Ces trois poulies (39) étaient espacées deux à deux de 3, cm, la distance entre les deux poulies (39) les plus éloignées étant de 7 cm. 20 La Figure 17 représente le schéma de principe de mesure de la flexion de l'échantillon de sapin formant structure (38) de sapin composite selon l'invention. Comme on le voit sur la Figure 17, une force F a été appliquée sur l'échantillon, de plus en plus forte, perpendiculairement à son plan principal, et la contrainte 25 maximale juste avant rupture (flèche f) a été mesurée. La Figure 18 illustre le résultat de cette mesure de flexion de l'échantillon de sapin, avant traitement (courbe A) et après traitement (courbe B). Pour l'échantillon de sapin naturel (ou natif) (courbe A), la contrainte maximale à la rupture a été mesurée à 175 kgf/cm2, et la flèche de déformation était 30 de 0,53 cm. 3044577 36 En revanche, pour l'échantillon de sapin composite translucide selon l'invention (courbe B), la contrainte maximale à la rupture a été mesurée à 350 kgf/cm2, et la flèche de déformation était de 0,65 cm. Ainsi, la densification cellulaire du sapin grâce au traitement selon l'invention a 5 permis une résistance à un effort de flexion accrue de 200 %. En outre, à la différence du sapin natif, la rupture est plus progressive dans le cas du matériau de sapin composite selon l'invention. Par conséquent, le matériau a gagné en ductilité grâce au traitement selon l'invention. Sans vouloir être limité par une quelconque théorie, l'inventeur pense que ceci est probablement dû à 10 une forte adhésion entre les fibres et la matrice polymérique. Mesure de compression axiale illustrée par les Figures 19 et 20 Cette mesure a été effectuée sur des échantillons de sapin de dimensions 1 cm x 3,5 cm x 10 cm (IxLxh), selon une méthode mise au point par le 15 demandeur. La Figure 19 représente le schéma de principe de mesure de la compression axiale de l'échantillon de sapin formant structure (41) de sapin composite selon l'invention. Comme on le voit sur la Figure 19, une force F de compression a été appliquée 20 sur l'échantillon (41) par un plateau écraseur (40) de 7 cm de diamètre, de plus en plus forte, parallèlement à son axe principal, et la contrainte maximale juste avant rupture (distance da) a été mesurée. La Figure 20 illustre le résultat de cette mesure de compression axiale de l'échantillon de sapin, avant traitement (courbe A) et après traitement 25 (courbe B). Pour l'échantillon de sapin naturel (ou natif) (courbe A), la contrainte maximale à la rupture a été mesurée à 254 kgf/cm2, et la déformation juste avant rupture était de 0,959 cm. En revanche, pour l'échantillon de sapin composite translucide selon l'invention 30 (courbe B), la contrainte maximale à la rupture a été mesurée à 430 kgf/cm2, et la déformation juste avant rupture était de 0,978 cm. 3044577 37 Ainsi, la densification cellulaire du sapin grâce au traitement selon l'invention a permis une résistance à un effort de compression axiale accrue de 170 %. En outre, à la différence du sapin natif, la rupture est plus progressive dans le cas du matériau de sapin composite selon l'invention. Sans vouloir être limité par 5 une quelconque théorie, l'inventeur pense que ceci est probablement dû à la nature du sapin composite, qui conduit à ce que l'apparition d'une fissure dans la matrice est stoppée par des fibres de bois renforcées par le polymère. Mesure de traction axiale illustrée par les Figures 21 et 22 10 Cette mesure a été effectuée sur des échantillons de sapin de dimensions 0,2 cm x 3 cm x 7,5 cm (IxLxh), selon une méthode mise au point par le demandeur. La Figure 21 représente le schéma de principe de mesure de la traction axiale de l'échantillon de sapin formant structure (43) de sapin composite selon 15 l'invention. Comme on le voit sur la Figure 21, deux forces identiques et de direction opposée F de traction ont été appliquées sur l'échantillon par l'intermédiaire de deux griffes identiques (42), de plus en plus fortes, parallèlement à son axe principal, et la contrainte maximale avant rupture a été mesurée. Chaque 20 griffe (42) avait pour dimensions 1,5 cm x 2,5 cm x 1 cm (IxLxh). La Figure 22 illustre le résultat de cette mesure de traction axiale de l'échantillon de sapin, avant traitement (courbe A) et après traitement (courbe B). Pour l'échantillon de sapin naturel (ou natif) (courbe A), la contrainte maximale 25 à la rupture a été mesurée à 125 kgf/cm2, et l'extension juste avant rupture était de 0,7 cm. En revanche, pour l'échantillon de sapin composite translucide selon l'invention (courbe B), la contrainte maximale à la rupture a été mesurée à 165 kgf/cm2, et l'extension avant rupture était de 0,7 cm. 30 Ainsi, la déformation plastique enregistrée a été d'environ 6 % avant rupture. Le comportement du matériau selon l'invention à l'effort de traction axiale est donc sensiblement identique à celui du matériau avant traitement. Il n'est pas 3044 5 77 38 constaté de dégradation de cette valeur par l'utilisation du procédé selon l'invention. Tests optiques illustrés par les Figures 15, 16 et 23 5 La structure de sapin composite obtenue à l'exemple 1 était translucide. Les Figures 15 et 16 reprennent, à deux échelles différentes des photographies par microscope électronique à balayage (MEB) d'une partie de structure de bois de sapin traité à l'exemple 1, à différentes étapes du procédé de traitement 10 selon l'invention. La Figure 15 reprend trois photographies par microscope électronique à balayage (MEB) d'une partie de structure de bois de sapin à différentes étapes du procédé de traitement selon l'invention, à savoir de gauche à droite respectivement avant traitement de délignification (bois naturel ou natif), après 15 délignification et avant imprégnation par un composé monomère, et après polymérisation du composé monomère ainsi imprégné. La Figure 16 reprend deux photographies par microscope électronique à balayage (MEB) après agrandissement partiel de la partie de structure de bois de sapin de la Figure 6, avant de gauche à droite respectivement avant traitement (bois naturel ou natif) 20 et après polymérisation du composé monomère imprégné. Les parties claires qui se remplissent après imprégnation du composé de remplissage, sont différentes une fois l'imprégnation effectuée, en particulier plus blanches et plus larges (voir la comparaison entre les parties 30 et 31 de la Figure 15, ainsi qu'entre les parties 36 et 34 de la Figure 16). 25 Les parties sombres (32 pour la deuxième photographie de la Figure 15, 33 pour la troisième photographie de la Figure 15, 37 pour la première photographie de la Figure 16 et 35 pour la seconde photographie de la Figure 16) correspondent à de l'air et pourraient être notablement réduites par une optimisation ultérieure du procédé. Ces photographies montrent l'état 30 désordonné du bois avant la délignification, qui ne permet pas de pouvoir distinguer les cavités des cellules, l'état plus ordonné du bois après délignification, où l'on distingue nettement les cavités des cellules, et l'état des 3044577 39 cavités de bois remplies partiellement par le polymère, après le procédé de traitement selon l'invention. On voit ainsi que le bois composite obtenu après le procédé de traitement selon l'invention est fortement structuré conformément à la micro-architecture originelle du bois : les parois des cellules qui étaient 5 principalement constituées de cellulose se sont transformées en parois dans lesquelles se sont insérées des pelotes de polymère et le polymère a au moins partiellement rempli les cavités cellulaires. La Figure 23 reprend deux photographies par microscope Zeiss LSM710 Upright avec un objectif x 20 de la structure de sapin composite, en coupe 10 longitudinale radiale (CLR) et en coupe transversale (CT). L'éclairage ambiant est de 257 lux. La première photographie est en plan de coupe longitudinale radiale (CLR) obtenue avec 14 lux de transmission lumineuse directe pour l'éclairage ambiant considéré (soit 5,5% de transmission lumineuse), tandis que la deuxième 15 photographie de cet échantillon est en plan de coupe transversale (CT) obtenue avec 27 lux de transmission lumineuse directe pour l'éclairage ambiant considéré (soit 11% de transmission lumineuse). Ces 2 photographies montrent que le bois composite est une structure en 3 dimensions c'est-à-dire que quel que soit le plan de coupe, le caractère 20 translucide du sapin composite apparaît. Exemple 3 : Évaluation optique de structures composites de pin blanc, de chêne blanc, d'acajou, de tilleul et de frêne issues d'un procédé de 25 traitement selon l'invention obtenues comme dans l'exemple 1 Le procédé de traitement de l'exemple 1 a été reproduit sur d'autres essences, à savoir sur des échantillons formant structures composites de cinq essences : le pin blanc, le chêne blanc, l'acajou, le tilleul et le frêne. On a évalué les 30 propriétés optiques de transmission optique des échantillons de ces cinq essences de bois différentes. 3044577 La Figure 23 reprend huit photographies par microscope Zeiss LSM710 Upright avec un objectif x 20 de structures de bois composite réalisées à partir de ces cinq essences. La première photographie de l'échantillon de pin blanc est en plan de coupe 5 longitudinale radiale (CLR) obtenue avec 20 lux de transmission lumineuse directe pour l'éclairage ambiant considéré (soit 8% de transmission lumineuse), tandis que la deuxième photographie de cet échantillon est en plan de coupe transversale (CT) obtenue avec 65 lux de transmission lumineuse directe pour l'éclairage ambiant considéré (soit 25% de transmission lumineuse). 10 La seule photographie de l'échantillon de chêne blanc est en plan de coupe transversale (CT) obtenue avec 22 lux de transmission lumineuse directe pour l'éclairage ambiant considéré (soit 9% de transmission lumineuse). La seule photographie de l'échantillon d'acajou est en plan de coupe transversale (CT) obtenue avec 33 lux de transmission lumineuse directe pour 15 l'éclairage ambiant considéré (soit 13% de transmission lumineuse). La première photographie de l'échantillon de tilleul est en plan de coupe longitudinale radiale (CLR) obtenue avec 30 lux de transmission lumineuse directe pour l'éclairage ambiant considéré (soit 12% de transmission lumineuse), tandis que la deuxième photographie de cet échantillon est en plan 20 de coupe transversale (CT) obtenue avec 70 lux de transmission lumineuse directe pour l'éclairage ambiant considéré (soit 30% de transmission lumineuse). La première photographie de l'échantillon de frêne est en plan de coupe longitudinale radiale (CLR) obtenue avec 11 lux de transmission lumineuse 25 directe pour l'éclairage ambiant considéré (soit 4,3% de transmission lumineuse), tandis que la deuxième photographie de cet échantillon est en plan de coupe transversale (CT) obtenue avec 33 lux de transmission lumineuse directe pour l'éclairage ambiant considéré (soit 13% de transmission lumineuse). 30 Dans chaque cas, ces photographies montrent que le bois composite est une structure en trois dimensions c'est-à-dire que quel que soit le plan de coupe, le caractère translucide du bois composite apparaît. 3044577 41 Il serait possible d'améliorer notablement la transmission lumineuse du bois composite par affinage du procédé par l'homme du métier, notamment quant au contrôle de la délignification, de la profondeur de saturation/remplissage et la nature du composé de remplissage dont l'indice de réfraction une fois 5 transformé doit être quasiment homogène avec l'indice de réfraction du substrat ligno-cellulosique composite. REVENDICATIONS1. Procédé de traitement d'une structure de matériau ligno-cellulosique, le matériau ligno-cellulosique étant de préférence du bois, ledit procédé 5 comprenant les étapes suivantes : (1) au moins une étape de trempage de la structure de matériau ligno-cellulosique par un fluide organique pour dissoudre au moins 40% et au plus 85% en % poids de la lignine présente dans le matériau ; 10 (2) au moins une étape de lavage de la structure issue de l'étape (1) par au moins un fluide organique de sorte à évacuer la lignine dissoute issue de l'étape de trempage (1), de façon à produire une structure partiellement délignifiée ; (3) au moins une étape de remplissage de la structure partiellement 15 délignifiée issue de l'étape de lavage (2) par au moins un composé de remplissage, de sorte à produire une structure partiellement délignifiée remplie; et (4) au moins une étape de finition de la structure partiellement délignifiée remplie issue de l'étape de remplissage (3), de sorte à 20 obtenir une structure de matériau composite formée d'un réseau tridimensionnel de composé de remplissage transformé incorporé dans un réseau de cellulose et de lignine. 2. Procédé de traitement selon la revendication 1, dans lequel la 25 structure de matériau ligno-cellulosique est un élément de finition, un élément de second oeuvre ou un élément de premier oeuvre. 3. Procédé de traitement selon l'une des revendications 1 et 2, dans lequel le fluide organique de l'étape de trempage (1) est choisi parmi : 30 une solution aqueuse comprenant un mélange de chlorure de sodium et d'hydroxyde de sodium, ou un liquide aqueux comprenant de la monoéthanolamine, ou une solution basique comprenant KOH ; 3044577 43 une solution aqueuse comprenant un mélange d'acide acétique et de peroxyde d'hydrogène, ou une solution acide comprenant HBr, H2SO4 ou H3PO4 ; un fluide comprenant au moins une enzyme, éventuellement en présence d'au moins un liquide ionique ou en présence d'au moins un liquide ionique et d'au moins un co-solvant ; un liquide ionique pur ; un liquide ionique contenant une ou plusieurs enzyme(s) en solution ; un liquide ionique en mélange avec au moins un solvant miscible avec le liquide ionique ; un liquide ionique en mélange avec au moins un solvant miscible contenant une ou plusieurs enzyme(s) en solution ; un système bi-phasique, dont l'une des phases est constituée d'un liquide ionique, pur ou mélange avec au moins un solvant miscible, et l'autre phase est constituée d'un fluide supercritique ; un système bi-phasique, dont l'une des phases est constituée d'un liquide ionique, pur ou mélange avec au moins un solvant miscible, et l'autre phase est constituée d'un fluide supercritique, contenant en outre une ou plusieurs enzyme(s) en solution dans la phase contenant le liquide ionique ; et toute solution d'un composé pur ou d'un mélange de composés, contenant au moins une enzyme ; et leurs mélanges. 4. Procédé de traitement selon l'une des revendications 1 à 3, dans lequel le fluide organique de l'étape de trempage (1) est un liquide de délignification qui comprend en outre au moins un agent de polarité choisi dans le groupe formé par l'éthanol, l'éthylène glycol, le méthyl éther, la N-méthyl pyrrolidone, les dioxanes, le diméthylformamide, le diéthylène glycol, le diméthyl éther de diéthylène glycol, la pyridine, la n-butylamine, la pipéridine, la morpholine, la 4-picoline, la 2-picoline, la diéthylamine, l'aniline, l'acétone, et le méthanol, ainsi qu'éventuellement au moins un tensioactif choisi dans le groupe 3044577 44 formé par les tensioactifs ioniques tels que cationiques, anioniques et zwitterioniques et les tensioactifs non-ioniques. 5. Procédé de traitement selon l'une des revendications 1 à 4, dans 5 lequel le fluide organique de l'étape de lavage (2) est un liquide choisi dans le groupe formé par l'éthanol, l'hexane, l'isopropanol, l'heptane et leurs mélanges. 6. Procédé de traitement selon l'une des revendications 1 à 5, dans lequel le composé de remplissage de l'étape de remplissage (3) est à l'état 10 liquide aux conditions de pression et de température de l'étape de remplissage (3), pour réaliser l'étape de remplissage (3) par trempage de la structure partiellement délignifiée dans le polymère ou co-polymère liquide. 7. Procédé de traitement selon l'une des revendications 1 à 7, dans 15 lequel le composé de remplissage de l'étape de remplissage (3) est un monomère polymérisable présent dans une solution monomérique aux conditions de pression et de température de l'étape de remplissage (3), la solution monomérique comprenant en outre au moins un catalyseur. 20 8. Procédé de traitement selon la revendication 7, dans lequel la solution monomérique de l'étape de remplissage (3) comprend au moins un monomère choisi parmi : - les monomères issus du pétrole parmi lesquels les méthacrylates ; les phtalates ; les nitriles ; le styrène et les dérivés styréniques ; les 25 composés vinyliques ; les composés éthyléniques ; le butadiène ; l'isoprène ; et les monomères biosourcés parmi lesquels les terpènes ; le glycérol et le dérivés du glycérol obtenus après réaction avec au moins un composé parmi l'épichlorydrine, les isomères du propanediol et 30 l'acide glycolique ; les dérivés des sucres ; les dérivés du furfural ; les dérivés des acides lactique et formique ; les monomères issus de l'huile de ricin ; les acides hydroxyalcanoïques ; le bio-éthylène ; le 3044577 45 bio-éthylène glycol ; le bio-propylène ; le bio-1,4-butanediol ; les dérivés de la lignine ; et leurs mélanges. 9. Procédé de traitement selon l'une des revendications 1 à 8, dans lequel la lignine dissoute récupérée dans le fluide organique de l'étape de 5 lavage (2) est utilisée dans un procédé de valorisation de la lignine pour la fabrication d'un matériau de construction ou d'un matériau utilisé en aéronautique ou d'un matériau d'emballage ou d'un biocarburant ou d'un composé pharmaceutique ou d'un composé chimique. 10 10. Procédé de traitement selon l'une des revendications 1 à 9, dans lequel le matériau ligno-cellulosique est du bois de résineux et de 50 à 85 %, de préférence de 50 à 75 %, en % pds, de la lignine présente dans la structure est dissoute au cours de l'étape de trempage (1). 15 11. Procédé de traitement selon l'une des revendications 1 à 9, dans lequel le matériau ligno-cellulosique est du bois de feuillus et de 40 à 60 %, de préférence de 45 à 55 %, en % pds, de la lignine présente dans la structure est dissoute au cours de l'étape de trempage (1). 20 12. Structure de matériau composite (62) comprenant de la lignine, de l'hémicellulose, de la cellulose et au moins un composé de remplissage, ladite structure étant obtenue par la mise en oeuvre du procédé de traitement selon l'une des revendications 1 à 11, dans laquelle le matériau composite forme un réseau tridimensionnel de composé de remplissage transformé (59) incorporé 25 dans une structure (44', 45, 47, 46) de cellulose et de lignine. 13. Structure de matériau selon la revendication 12, telle que la structure est sensiblement translucide. 30 14. Structure de matériau selon l'une des revendications 12 et 13, telle que la structure est un élément de finition, un élément de second oeuvre ou un élément de premier oeuvre. 3044577 46 15. Pièce comprenant au moins une structure de matériau composite (62) selon l'une des revendications 12 à 15, ladite pièce étant un meuble ou une partie de meuble, un élément de bâtiment, une pièce automobile ou une pièce aéronautique. 5